La présente invention a pour objet un procédé de traitement d'articles textiles à base de fibres animales, et des compositions utilisables pour un tel traitement. I1 est bien connu que les dCtergents,classiqueint employés dans le lavage de la laine ou de la soie, conduisent dans la plupart des cas à une dénaturation biochimique progressive des protéines fibrillaires, se traduisant par une élimination totale des fractions lipidiques ou lipidoprotidiques, présentes au sein des cellules keratinisées de la laine ou non kératinisées de fibroïne, ainsi que par la libration de certah.s acide ami- nés issus de la dégradation des chaines pclypeptidic1ues. Pour pallier ces inconvénients et les effets de feutrage, diminution de la çouplnsse et de la douceur, qui en décculent, il a été propose d'ajouter des adjuvants, spécifiques de la laine ou des fibres animales, notamment constitués de sels d'ammonium quaternaires à chaîne grasse. Si l'action de ces adjuvants est non négligeable, elle est éphémère et disparaît au bout de quelques lavages, de sorte que ces produits apparaissent plus commue des palliatifs que de véritables agents de lutte contre la dégradation des fibres. Le demandeur a maintenant trouvé de maniere surprenante qu'en traitant les articles textiles en fibres animales avec des lipoaminoacides insolubles dans l'eau, non seulement la souplesse, la douceur et la résistance au feutrage sont nettement augmentées, mais de plus, ces propriétés sont maintenues d un bon niveau par l'intervention des lavages. Par articles textiles en fibres animales, il faut entendre notamment des fils, fibres, câbles, rubans, tricots, articles non tissés, constitués au moins en partie de fibres animales, kératiniques telles que notamment la laine, ou fibrolni- quels, telles que la soie, ainsi que toutes autres fibres animales à base de protéine. Les lipoaminoacides utilisables selon l'invention des produits c'acylation des acides aminés présents dans les protéines par des acides à chalne grasse. Ces compos peuvent être représentes par la for mule qénérale dans laquelle - R est un radical alcoyle de préférence linéaire contenant de 6 a 20, et de préférence de 6 à I2 atomes de carbone, - R1 est l'hydrogène ou un radical d' aminoacides tels que décrits dans "Précis de Chimie lologique" Courtois et Perles - Collection "Précis de Pharmacie" - casson Editeur ou "Biochemistry of the Amino-acids - 2nd Edition Alton Meister I965 - Academic Press ;We + ork - London. Ces acides peuvent être utilisés séparément. Cependant, il est avantageux d'utiliser des mélanges d'acides aminés issus d'hydrolysats de protéines tels que kératine, fibroïne et collagène. Comme exemples on peut citer les acides lauroyl-, caprylyl-, stéaroyl-, palmitoyl-, kératinique, collagénlque ou fibroïnique. Le traitement selon l'invention peut être effectué avec les produits seuls mais de préférence mélangés à un véhicule liquide. Généralement, on les utilise à l'état dilué dans des bains essentiellement aqueux, contenant éventuellement des agents tensio-actifs classiques, c'est-à-dire surtout des acides a chaî- ne grasse, bien que d'autres types ne soient pas exclus, pourvu que le ph du bain ne soit pas basique. Le résultat surprenant de cette opération, menée a température ordinaire, est une fixation solide des lipoaminoacides sur les fibres. En effet, on constate que ces produits résistent à des essais d'extraction à froid à l'aide de mélanges solvants spécifiques aux associations lipido-protidiques, notamment méthanol-chloroforme. I1 faut avoir recours à une extraction au Doxhlet à l'alcool à 95 % pendant deux heures pour retrouver des agents de traitement. L'exemple suivant montre l'effet d'un traitement selon l'invention sur les propriétés de souplesse et de douceur d'un tricot de laine. La méthode utilisée, intitulée "The Dexter ring and rod softness tester" et présentée par C. Mendoza et col. Dexter Corp. findsor Locks - Connecticut U.S.A. au Symposium Technique de 1'International Nonwovens an Disposable Association en I973, pour l'étude des non tissés, a été adaptée par le Centre ue Recherches de la Soierie et des Industries > pour l'étude des tissus et tricots. Textiles - LYON Les résultats obtenus par cette méthode sont fonction de la raideur et de l'état de surface de l'échantillon en essai. Le principe de la méthode est le suivant : un échantillon, préalablement disposé à plat, sans tension, est poussé par un poinçon hcmisF'lèrique à 1 'extrémité, en contact avec le tissu, à travers un trou circulaire dont le pourtour est muni d'une arête circulaire faisant une saillie de 2,5 r-. La tige mobile est entraîne tar la traverse mobile du dynwracmètre électronique. A partir de l'enregistrement obtenu, on peut par la détermination de l'aire de cet enregistrement, obtenir une valeur proportionnelle au travail développé pour effectuer le passage de l'échantillon à travers le trou (raideur et forces de frottement). Tricot utilisé pour les essais - pure laine 2 - masse au m : 370 g - titre : 348 dtex (345 à 352) Nm 28,7 (28,4 à 28,9) - nombre de colonnes de mailles au cm : IO - nombre de rangées de mailles au cm : 9,7. Avant toute mesure ou essai de lavage, la pièce de tricot a été déroulée et stockée en libre, en atmosphère normale 200 C - 65 % H.R. Les tensions appliquées au moment de l'enroulement sont ainsi supprimées et ne peuvent donc pas modifier les résultats. Appareillage et mode opératoire - Dynamomètre électronique Lhomargy-Domaine de charge : 500 cN - Vitesse de descente de la tige mobile : IOOmm/mm - Diamètre de la tige mobile : IO mm - Dimensions des échantillons : 200 x 200 mm - Dimensions du plateau porte échantillon : 250 x 250 mm - Diamètre du trou : 60 mm - L'enregistrement des forces est effectué jusqu'à échappement de l'échantillon, après son passage à travers le plateau porte-échantillon, c'est-à-dire, à travers le trou. Les échantillons sont préalablement mis à l'équi libre en atmosphère normale 200 C - 65 % ti.R. et les essais sont effectués dans les mêmes conditions climatiques. L'aire des enregistrements obtenus a été mesurée à l'aide du Planimètre iVild AOTP. Chaque échantillon a été mesuré en premier temps, face endroit contre la plaque support et en deuxième temps, l'autre face contre la plaque support, afin de tenir compte des différences de contexture des 2 faces. Le tableau suivant donne, en fonction du nombre de lavages, le pourcentage d'accroissement de la raideur de échantillons (jersey de laine de 20 cm x 20 cm), par rapport un témoin dans 3 cas a) lavage > l'eau eule, > ) lavage dans un bain t 4 % d'une composition contenant 30 % en poids de dodécylbenzène sulfonate de sodium comme détergent anionique, et I % d'un mélange d'amine de coprah et d'un sel d'imidazoline, c) lavage dans un bain contenant la même quantité de dodécylbenzène sulfonate de sodium et I % d'acide caprylylkératinique. Le lavage dans tous les cas est effectué dans les conditions suivantes - type "bassine" (simple immersion-sans frottement) - température : 20 C - durée : IO mn - rinçages à la température de 20 C - séchage à plat - à température ambiante, après essorage par tamponnement entre des feuilles de papier filtre. LAVAGES ACCROISSEMENT Dr:: LA RAIDEUR PAR RAPPORT AU TEMOIN EN % Type Nombre I 49,0 a) 3 44,0 5 4I,5 IO 52,2 I 27,I b) 3 45,6 5 62,4 10 72,5 I 24,I c) selon l'in- 3 27,4 vention 5 46,0 10 45,8 On constate que a) Les traitements à l'eau provoquent une augmentation de la raideur due au retrait du tricot, b) Les adjuvants diminuent cet effet, c) Dès le troisième lavage, le composé selon l'invention limite beaucoup plus l'effet que le composé connu et à un niveau inférieur a la raideur due au lavage à l'eau seule. d) Au bout de dix lavages, l'amélioration par connu rapport au composeest de 37 %. On obtient des résultats analogues avec les compositions pondérales aqueuses suivantes - Lauryl sulfate ether (détergent) 30 % Acide lauroylkératinique 2 % Eau qs 100 % - Lauroylcollagénate de sodium I5 % Laurylsulfate de sodium (détergent) I5 % Acide caprylylfibroïnique 2 % Eau qs 100 % - Dodécylbenzène sulfonate de sodium(déter- 25 % gent) Acide caprylylglycocollique 2 % Eau qs IOC % - Alcool gras polyoxyéthyléné (adjuvant) 30 % Acide caprylylkératinique I t Eau qs 100 % - Dodécylbenzène sulfonate de sodium I7 % Acide palmitoylcollagénique 4 % Eau qs 100 % R E V E N D I C A s I O N S I) Composition pour le traitement d'articles textiles a base de fibres animales, caractérisée en ce qu'elle contient comme agent de traitement au moins un lipoaminoacide de formule générale dans laquelle - R est un radical alcoyle de préférence linéaire contenant de 6 à 20 atomes de carbone, - R1 est un atome d'hydrogène ou un radical d'aminoacide. 2) Composition selon la revendication I), caractérisée en ce que, dans la formule générale,R contient de 6 à I2 atomes de carbone, RI est un radical d'aminoacide issu d'hydrolysat de protéine. 3) Composition selon la revendication I), caractérisée en ce que, dans la formule générale,R est le radical capryle. 4) Composition selon la revendication I), caractérisée en ce que, dans la formule générale, R est le radical lauryle. 5) Composition selon la revendication I), caractérisée en ce que, dans la formule générale, R est le radical palmityle. 6)Compositi n selon l'une des revendications I à 5), caractérisée en ce que RI est un acide aminé issu d'hydrolysat de kératine. 7) Composition selon l'une des revendications I à 5) ,caractérisée en ce que RI est un acide aminé de-fibrolne. 8) Composition selon l'une des revendications I à 5),caractérisée en ce que RI est un atome d'hydrogène. 9) Composition selon l'une des revendications I à 5),caractérisée en ce que RI est un reste d'acide aminé issu d'hydrolysat de séricine. IO) Composition selon l'une des revendications I à 9), caractérisée en ce qu'elle contient en outre un véhicule. II) Composition selon la revendication IO), caractérisée en ce que le véhicule est un agent tensio-actif. I2) Composition selon la revendication II), caractérisée en ce que le véhicule est un détergent. I3) Procédé de traitement d'articles textiles à base de fibres animales, caractérisé en ce qu'on utilise une composition selon l'une des revendications I à I2).